СПОСОБ ПРОИЗВОДСТВА СТРОИТЕЛЬНОГО МАТЕРИАЛА

1. Способ производства строительного материала, включающий:
первый этап, на котором наносят первую отверждаемую при помощи ультрафиолетового излучения краску на неорганический материал, содержащий древесную арматуру, и не полностью отверждают эту краску;
второй этап, на котором наносят вторую отверждаемую при помощи ультрафиолетового излучения краску и полностью ее отверждают;
третий этап, на котором полируют полностью отвержденную вторую отверждаемую при помощи ультрафиолетового излучения краску для придания гладкости ее поверхности; и
четвертый этап, на котором наносят эмалевую краску и отверждают ее,
причем на втором этапе в качестве второй отверждаемой при помощи ультрафиолетового излучения краски наносят краску, содержащую наполнитель в количестве от 40 до 70% массы в отношении твердого содержимого, пока первая отверждаемая при помощи ультрафиолетового излучения краска отверждена не полностью.
2. Способ по п. 1, в котором:
на первом этапе первую отверждаемую при помощи ультрафиолетового излучения краску наносят в таком количестве, что покрытие, образованное из первой отверждаемой при помощи ультрафиолетового излучения краски, имеет толщину в диапазоне от 10 до 150 мкм,
на втором этапе вторую отверждаемую при помощи ультрафиолетового излучения краску наносят в таком количестве, что покрытие, образованное из второй отверждаемой при помощи ультрафиолетового излучения краски, имеет толщину в диапазоне от 30 до 150 мкм, и
на третьем этапе полностью отвержденную вторую отверждаемую при помощи ультрафиолетового излучения краску полируют так, что она имеет толщину в диапазоне от 10 до 130 мкм.
3. Способ по п. 1, в котором количество второй отверждаемой при помощи ультрафиолетового излучения краски, нанесенной на втором этапе, больше, чем количество первой отверждаемой при помощи ультрафиолетового излучения краски, нанесенной на первом этапе.
4. Способ по п. 1, в котором первая отверждаемая при помощи ультрафиолетового излучения краска и вторая отверждаемая при помощи ультрафиолетового излучения краска содержат в качестве основного компонента по меньшей мере один материал из акриловой смолы, эпоксидной смолы и уретановой смолы.
5. Способ по п. 1, в котором на первом этапе первая отверждаемая при помощи ультрафиолетового излучения краска представляет собой краску, содержащую наполнитель в количестве от 40 до 70% массы в отношении твердого содержимого.
6. Способ по п. 1, в котором на верхнюю поверхность строительного материала наносят защитную краску, содержащую в качестве основного компонента любую из фтористой смолы, акриловой смолы, уретановой смолы и акриловой кремниевой смолы, и отверждают эту краску.